D 1364 ВТ ВТОРИЧНЫЕ ПОКРЫТИЯ НА ОПТИЧЕСКОМ ВОЛОКНЕ

1. Радиационно-отверждаемая композиция вторичного покрытия, содержащая свободный от уретана альфа-олигомер, полученный реакцией следующих компонентов:
(а) акрилатного соединения, выбранного из спиртосодержащего акрилатного или спиртосодержащего метакрилатного соединения,
(b) ангидридного соединения,
(с) соединения, содержащего эпоксидные группы,
(d) необязательно соединения, служащего в качестве удлинителя цепи, и
(е) необязательно катализатора.
2. Радиационно-отверждаемая композиция вторичного покрытия по п.1, дополнительно содержащая бета-олигомер и необязательно гамма-олигомер; в которой указанный бета-олигомер отличается от указанного альфа-олигомера.
3. Радиационно-отверждаемая композиция вторичного покрытия по п.2, дополнительно содержащая антиоксидант; первый фотоинициатор; второй фотоинициатор; и необязательно одиночную добавку для улучшения скольжения или смесь добавок для улучшения скольжения;
где указанный бета-олигомер получается реакцией
β1) гидроксиэтилакрилата;
β2) одного или более диизоцианатов;
β3) полипропиленгликоля со среднечисленной молекулярной массой около 1000; и
β4) катализатора;
где катализатор для бета-олигомера выбирается из группы, состоящей из дилаурата дибутилолова; карбоксилатов металлов, включающих, но не ограничивающихся таковыми: висмуторганические катализаторы, такие как неодеканоат висмута, CAS 34364-26-6; неодеканоат цинка, CAS 27253-29-8; неодеканоат циркония, CAS 39049-04-2; и 2-этилгексаноат цинка, CAS 136-53-8; сульфоновые кислоты, включающие, но не ограничивающиеся таковыми, додецилбензолсульфоновую кислоту, CAS 27176-87-0; и метансульфоновую кислоту, CAS 75-75-2; катализаторы на основе аминов или органических оснований, включающие, но не ограничивающиеся таковыми: 1,2-диметилимидазол, CAS 1739-84-0; и диазабицикло[2.2.2]октан (DABCO), CAS 280-57-9; и трифенилфосфин; алкоксиды циркония и титана, включающие, но не ограничивающиеся таковыми, бутилат циркония, (тетрабутилцирконат), CAS 1071-76-7, и бутилат титана, (тетрабутилтитанат), CAS 5593-70-4; и фосфониевые, имидазолиевые и пиридиниевые соли в виде ионных жидкостей, такие как, но не ограничивающиеся таковыми, гексафторфосфат тригексил(тетрадецил)фосфония, CAS № 374683-44-0; ацетат 1-бутил-3-метилимидазолия, CAS № 284049-75-8; и хлорид N-бутил-4-метилпиридиния, CAS № 125652-55-3; и хлорид тетрадецил(тригексил)фосфония; и
где указанный гамма-олигомер представляет собой эпоксидиакрилат.
4. Оптическое волокно, покрытое радиационно-отверждаемым первичным покрытием и радиационно-отверждаемым вторичным покрытием по п.1.
5. Оптическое волокно, покрытое радиационно-отверждаемым первичным покрытием и радиационно-отверждаемым вторичным покрытием по п.2.
6. Оптическое волокно, покрытое радиационно-отверждаемым первичным покрытием и радиационно-отверждаемым вторичным покрытием по п.3.
7. Способ покрытия оптического волокна, включающий:
а) эксплуатацию колонны для вытягивания стеклянного волокна для получения стеклянного оптического волокна; и
b) покрытие указанного стеклянного оптического волокна радиационно-отверждаемой композицией первичного покрытия;
с) необязательно контактирование указанной радиационно-отверждаемой композиции первичного покрытия с излучением для отверждения покрытия;
d) покрытие указанного стеклянного оптического волокна радиационно-отверждаемой композицией вторичного покрытия по п.1;
е) контактирование указанной радиационно-отверждаемой композиции вторичного покрытия с излучением для отверждения покрытия.
8. Способ по п.7, в котором указанная колонна для вытягивания стеклянного волокна работает со скоростью вытягивания между около 750 м/мин и около 2100 м/мин.
9. Проволока, покрытая первым и вторым слоем, где первый слой представляет собой отвержденное радиационно-отверждаемое покрытие, которое находится в контакте с наружной поверхностью проволоки, и второй слой представляет собой отвержденное радиационно-отверждаемое вторичное покрытие по п.1 в контакте с наружной поверхностью первичного покрытия,
где отвержденное вторичное покрытие на проволоке имеет следующие свойства после начального отверждения и через один месяц старения при температуре 85°С и 85%-ной относительной влажности:
А) % RAU от около 80% до около 98%;
В) in-situ модуль между около 0,60 ГПа и около 1,90 ГПа; и
С) значение Tube Tg от около 50°С до около 80°С.
10. Оптическое волокно, покрытое первым и вторым слоем, где первый слой представляет собой отвержденное радиационно-отверждаемое первичное покрытие, которое находится в контакте с наружной поверхностью оптического волокна, и второй слой представляет собой отвержденное радиационно-отверждаемое вторичное покрытие по п.1 в контакте с наружной поверхностью первичного покрытия,
где отвержденное вторичное покрытие на оптическом волокне имеет следующие свойства после начального отверждения и через один месяц старения при температуре 85°С и 85%-ной относительной влажности:
А) % RAU от около 80% до около 98%;
В) in-situ модуль между около 0,60 ГПа и около 1,90 ГПа; и
С) значение Tube Tg от около 50°С до около 80°С.
11. Проволока, покрытая первым и вторым слоем, где первый слой представляет собой отвержденное радиационно-отверждаемое первичное покрытие, которое находится в контакте с наружной поверхностью проволоки, и второй слой представляет собой отвержденное радиационно-отверждаемое вторичное покрытие по п.2 в контакте с наружной поверхностью первичного покрытия,
где отвержденное вторичное покрытие на проволоке имеет следующие свойства после начального отверждения и через один месяц старения при температуре 85°С и 85%-ной относительной влажности:
А) % RAU от около 80% до около 98%;
В) in-situ модуль между около 0,60 ГПа и около 1,90 ГПа; и
С) значение Tube Tg от около 50°С до около 80°С.
12. Оптическое волокно, покрытое первым и вторым слоем, где первый слой представляет собой отвержденное радиационно-отверждаемое первичное покрытие, которое находится в контакте с наружной поверхностью оптического волокна, и второй слой представляет собой отвержденное радиационно-отверждаемое вторичное покрытие по п.2 в контакте с наружной поверхностью первичного покрытия,
где отвержденное вторичное покрытие на оптическом волокне имеет следующие свойства после начального отверждения и через один месяц старения при температуре 85°С и 85%-ной относительной влажности:
А) % RAU от около 80% до около 98%;
В) in-situ модуль между около 0,60 ГПа и около 1,90 ГПа; и
С) значение Tube Tg от около 50°С до около 80°С.
13. Проволока, покрытая первым и вторым слоем, где первый слой представляет собой отвержденное радиационно-отверждаемое первичное покрытие, которое находится в контакте с наружной поверхностью проволоки, и второй слой представляет собой отвержденное радиационно-отверждаемое вторичное покрытие по п.3 в контакте с наружной поверхностью первичного покрытия,
где отвержденное вторичное покрытие на проволоке имеет следующие свойства после начального отверждения и через один месяц старения при температуре 85°С и 85%-ной относительной влажности:
А) % RAU от около 80% до около 98%;
В) in-situ модуль между около 0,60 ГПа и около 1,90 ГПа; и
С) значение Tube Tg от около 50°С до около 80°С.
14. Оптическое волокно, покрытое первым и вторым слоем, где первый слой представляет собой отвержденное радиационно-отверждаемое Первичное Покрытие, которое находится в контакте с наружной поверхностью оптического волокна, и второй слой представляет собой отвержденное радиационно-отверждаемое Вторичное Покрытие по п.3 в контакте с наружной поверхностью Первичного Покрытия,
где отвержденное Вторичное Покрытие на оптическом волокне имеет следующие свойства после начального отверждения и через один месяц старения при температуре 85°С и 85%-ной относительной влажности:
А) % RAU от около 80% до около 98%;
В) in-situ модуль между около 0,60 ГПа и около 1,90 ГПа; и
С) значение Tube Tg от около 50°С до около 80°С.